(57)【要約】【課題】インクジェット方式で昇華性染料インクによる画像が形成された中間受像紙より熱転写受像シートに画像を熱転写する中間転写方式において、中間受像紙と熱転写受像シートの受像層とが貼りついたり、中間受像紙の凹凸が転写して表面の光沢性が低下することのない熱転写受像シートを提供することにある。【解決手段】熱転写受像シートの受像層が、樹脂バインダーとしてシリコン−ウレタン共重合体とイソシアネートを含有し、硬化層とすることを特徴とする熱転写受像シート。【選択図】    なし【特許請求の範囲】
【請求項１】
中間受像紙に、インクジェット方式で昇華性染料を含有するインクを用いて画像を形成し、次に昇華性染料を染着しうる染料受像層を有する熱転写受像シートの受像面と該中間受像紙の画像面とを重ね合わせ、熱圧することにより中間受像紙の画像を熱転写受像シートに転写する中間転写方式において、該熱転写受像シートの受像層が、樹脂バインダーとしてシリコン−ウレタン共重合体を主材とし、イソシアネートを含有した硬化層とすることを特徴とする熱転写受像シート。
【請求項２】
熱転写受像シートの受像層の樹脂バインダー中におけるイソシアネートの含有量が２０重量％以上５０重量％以下であることを特徴とする請求項１記載の熱転写受像シート。
【請求項３】
熱転写受像シートの受像層中にベンゾトリアゾール系ＵＶ吸収剤とＨＡＬＳ（ヒンダードアミン系光安定化剤）を含有し、受像層中におけるその両方を併せた含有量が２０重量％以上５０重量％以下で、ベンゾトリアゾール系ＵＶ吸収剤とＨＡＬＳの混合比が１／１〜２／１であることを特徴とする請求項１及び２記載の熱転写受像シート。
【発明の詳細な説明】
【０００１】
【発明の属する技術分野】本発明は、中間受像紙に、インクジェット方式で昇華性染料を含有するインクを用いて画像を形成し、次に昇華性染料を染着しうる染料受像層を有する熱転写受像シートの受像面と該中間受像紙の印字面とを重ね合わせ、熱圧することにより中間受像紙の画像を熱転写受像シートに転写する中間転写方式を用いる際に使用する熱転写受像シートに関する。
【０００２】
【従来の技術】従来、ポスター等のサイン用途に用いられるオンデマンドの印刷方法として、インクジェット方式がよく用いられている。インクジェット方式では使用するインクにより、できあがった印画物には次のような特徴がある。インクジェット用インクとして最もよく用いられるインクは水性染料タイプであり、その特徴としては染料特有の発色性の良いこと、画質が非常によいこと、インクジェット用インクの中では最もコストが安いことなどの長所が挙げられる反面、耐水性が低く、耐光性も悪いため、画像の上に耐光性のある透明フィルムをラミネートしなければならず、トータルコストは上がってしまう欠点がある。次にサイン用途としては主流になりつつある水性顔料タイプは、染料タイプの欠点であった耐光性を顔料を用いることで向上させていることが特徴である。しかし耐水性は低く、表面に傷が付きやすいため透明フィルムをラミネートする必要があり、やはりトータルコストが上がってしまう欠点がある。これらの欠点を克服するため、最近では溶剤型の顔料タイプのインクがでてきており、耐水性が高く、耐光性も高いため、フィルムをラミネートする必要がない。しかし、溶剤型顔料タイプは前記２つのタイプと比べると画質に劣るのと、印刷時に発生する溶剤蒸気での環境悪化という大きな問題が生じる。
【０００３】
ところで、アセテートやポリエステル繊維などに染色する方法の一つに、転写捺染法と呼ばれる方法がある。この方法はあらかじめ昇華性染料で転写紙に所望の模様を描いておき、繊維に模様を描いた面を合わせて、熱プレスすることで模様を繊維に転写する方法である。最近では、この模様をインクジェット方式で転写紙に印刷することで、オンデマンド対応できるシステムが提案されている。そこでこの方式を応用して、繊維の代わりに昇華用受像シートを用いるとサイン用途にも使用できる。
【０００４】
一般的な、昇華用受像シートは、昇華性染料がコートされたインクリボンの裏面から、サーマルヘッドの加熱によりインクリボンの染料を昇華させて、受像シートに染料が転写されるように設計されている。短時間でより効率よく昇華染料を転写させるために、受像層をある程度柔らかくしてクッション性を持たせることが極めて有効である。
【０００５】
例えば、昇華用受像シートとして、特許文献１には、プラスチック基材の上に、合成樹脂と融着防止剤（シリコーン変性体）からなる染料受像層を設けた受像シートが提供されている。この受像層は軟化点を４０〜６０℃として、熱転写時に柔らかくしてインクリボンとの密着性を上げて良好な画像をえるようにしている。ところがこの受像層は柔らかいため、この受像シートを上記方式に転用すると、転写紙と合わせてプレスしたときに、転写紙の素材が紙であるため、受像層が転写紙と融着したり、紙の凹凸まで受像層に転写されて、画像に光沢が無くなってしまうといった不具合があった。
【特許文献１】
特開平８−５８２４６号公報
【０００６】
【発明が解決しようとする課題】本発明の課題は、インクジェット方式で昇華性染料インクによる画像が形成された中間受像紙より熱転写受像シートに画像を熱転写する中間転写方式において、中間受像紙と熱転写受像シートの受像層とが貼りついたり、中間受像紙の凹凸が転写して表面の光沢性が低下することのない熱転写受像シートを提供することにある。
【０００７】
【課題を解決するための手段】本発明者は鋭意研究の結果、本課題を解決するために以下の内容を発明するに至った。すなわち、中間受像紙に、インクジェット方式で昇華性染料を含有するインクを用いて画像を形成し、次に昇華性染料を染着しうる染料受像層を有する熱転写受像シートの受像面と該中間受像紙の画像面とを重ね合わせ、熱圧することにより中間受像紙の画像を熱転写受像シートに転写する中間転写方式において、該熱転写受像シートの受像層が、樹脂バインダーとしてシリコン−ウレタン共重合体とイソシアネートを含有し、硬化層とすることを特徴とする熱転写受像シート、及び、前記熱転写受像シートの受像層の樹脂バインダー中におけるイソシアネートの含有量が２０重量％以上５０重量％以下であることを特徴とする熱転写受像シート、及び前記熱転写受像シートの受像層中にベンゾトリアゾール系ＵＶ吸収剤とＨＡＬＳを含有し、受像層中におけるその両方を併せた含有量が２０重量％以上５０重量％以下で、ベンゾトリアゾール系ＵＶ吸収剤とＨＡＬＳの混合比が１／１〜２／１であることを特徴とする熱転写受像シートを発明するに至った。
【０００８】
【発明の実施の形態】以下に本発明の実施の形態を詳細に説明する。
本発明はまず中間受像紙に、インクジェット方式で昇華性染料を含有するインクを用いて画像を形成する。本発明に用いる中間受像紙は公知のものを用いれば特に制限されないが、受像層は昇華性染料と相溶性が小さい成分で構成されていることが好ましく、例えば、アルミナやシリカなどの無機粒子成分を主成分として構成され、粒子間の空隙にインクが浸透するタイプの受像紙が特に好ましい。
【０００９】
本発明に用いるインクジェットインク中に含有される昇華性染料は、この分野で公知の昇華性染料が用いられ、例えば、Ｃ．ｌ．ディスパースイエローの１，３，８，９，１６，４１，５４，６０，７７，１１６など、Ｃ．ｌ．ディスパースレッドの１，４，６，１１，１５，１７，５５，５９，６０，７３，８３など、Ｃ．ｌ．ディスパースブルーの３，１４，１９，２６，５６，６０，６４，７２，９９，１０８など、ソルベントイエローの７７，１１６など、ソルベントレッドの２３，２５，２７など、ソルベントブルーの３６，８３，１０５などが例示され、これらの染料は単独でも２以上組み合わせ混合してもよい。
【００１０】
さらに、シアン染料としては特開昭６１−２２９９３、同６１−３５９９４、同６１−４９８９３、同６１−５７６５１、同６１−１４８２６９、同６１−２３５１９０、同６０−２３９２８９、同６１−２６８４９３、同６１−３１４６７等に記載のインドアニリン系染料が感度、色調を満足する染料としてすぐれ、具体的には、ＨＳＯ１４４、ＨＳＯ２７１（三井東圧染料社製）、ＨＳＢ２２０７、ＨＳＢ２１１５（三菱化学社製）等が挙げられる。また特開昭６０−１５１０９７、同６０−５３５６３、同６１−５７３９１、同５９−２２７９４８、同６０−１３１２９４、同６０−１３１２９２、同６２−１３８２９１、同６０−１２２１９２、同６１−２８４４８９、同６０−１７２５９１、同６１−１９３８８７等に記載のアントラキノン系染料が特に耐光性能に優れ、具体的には、ＴＭＲ−ＥＢＬＥ、ＴＭＲ−Ｂ−５０、ＫＡＹＡＳＥＴ  ＢＬＵＥ１３６（日本化薬社製）、ＨＳＯ１６（三井東圧染料社製）等が挙げれられ、これらのインドアニリン系の染料とアントラキノン系の染料の組み合わせが特に感度、色調、耐光性を両立するＣ染料として優れる。また、更には両者の配合（重量割合）比として目的によって、インドアニリン系染料／アントラキノン系染料＝０．５／９．５〜９．５／０．５が好ましく、０．５以下ではその染料の効果が現われないものの、一般的には色調、感度が耐光性よりも重要性能であることが多いので、アントラキノン系染料が主染料つまり５０重量％以上であることが好ましい。
【００１１】
さらに、マゼンタ染料としては特開昭６０−３０３９４、同６２−３２１４７、同６１−１２３９２、同６０−３０３９２、同６１−２２７０９１、同６０−３０３９１、同６１−２２７０９２、同６２−９９１９５等に記載のアゾ系染料が感度、色調を満足する染料として特にすぐれ、具体的には、ＳＭＳ−５、７、８、９、１０、１１、１２、１３（日本化薬社製）、ＨＭ−１０４１（三井東圧染料社製）、ＢＡＹＳＣＲＩＰＴ  Ｓｐｅｃｉａｌ  Ｒｅｄ  Ｔ（バイエル社製）等が挙げられる。また特開昭６１−２６２１９０、同６０−２５３５９５、同６０−１５９０９１、同６０−１２２１９２、同６０−１３１２９３、同６１−２２７０９３、同６２−２５０９２、同６２−９７８８６等に記載のアントラキノン系染料が特に耐光性能に優れ、具体的には、ＨＭ−１４５０、ＨＳＯ−１４７、ＥＸ−９０（三井東圧染料社製）、Ｒｅｄ  Ｖｉｏｌｅｔ  Ｒ（バイエル社製）等が挙げられ、これらのアゾ系の染料とアントラキノン系の染料の組み合わせが特に感度、色調、耐光性を両立するマゼンタ染料として優れる。また、更には両者の配合比（重量割合）として目的によって、アゾ染料／アントラキノン系染料＝０．５／９．５〜９．５／０．５が好ましく、０．５以下ではその染料の効果が現われないものの、一般的には色調、感度が耐光性よりも重要性能であることが多いので、アゾ系染料が主染料つまり５０重量％以上であることが好ましい。
【００１２】
次に、本発明の熱転写受像シートについて説明する。
本発明に使用する熱転写受像シートの基材としては、合成紙、上質紙、アート紙、コート紙、セルロース繊維紙、ポリオレフィン、ポリエチレンテレフタレート、ポリカーボネート等の各種プラスチックのフィルム又はシートが使用でき、更にはこれらに白色顔料や充填剤を加えて成膜した白色不透明フィルム或いは発泡させた発泡シート等も使用できる。また更には、上記シートの積層体も使用可能であり、代表的にはセルロース繊維紙と合成紙やセルロース繊維紙とプラスチックフィルム、プラスチックフィルムと合成紙等が挙げられる。基材シートの厚さは任意でよく、例えば１０μｍから３００μｍ程度が一般的である。更にその表面には受像層との接着力向上のため必要に応じて表面にプライマー処理やコロナ放電処理を施するのが好ましい。
【００１３】
本発明に用いる熱転写受像シートにおける受像層のバインダーは、シリコン−ウレタン共重合体を主材としイソシアネートを含有させることを特徴とする。前記シリコン−ウレタン共重合体は公知のもので有れば特に制限されることはないが、シリコン成分とウレタン成分の重合比率が重量％比で５／９５〜４０／６０であれば特に好ましい。シリコン成分の比率がこの範囲を下回ると、中間受像紙との熱プレス後、中間受像紙が熱転写受像シートの受像面との剥離性が劣り、ひどい場合には中間受像紙が貼りついてしまって、剥がれなくなる恐れがある。一方、シリコン成分の比率が上記範囲を超えると、相対的にウレタン成分が少なくなり、昇華染料の染着性が悪くなる。その結果、画像の濃度低下につながる可能性がある。
【００１４】
一方、イソシアネートについても公知のものを用いれば良い。例を挙げると、芳香族イソシアネートとしてはトリレンジイソシアネート、４、４−ジフェニルメタンジイソシアネート、トリフェニルメタントリイトシアネート、トリレンジイソシアネートのトリメチロールプロパンとのアダクト体、トリレンジイソシアネートトリマー等が挙げられ、脂肪族または脂環族イソシアネートとしてはヘキサメチレンジイソシアネート、ジシクロヘキシルメタンジイソシアネート、イソホロンジイソシアネート、トリメチルヘキサメチレンイソシアネート、１，６，１１−ウンデカントリイソシアネート、リジンジイソシアネート、リジンエステルトリイソシアネート、１，８−ジイソシアネート−４−イソシアネートメチルオクタン、１，３，６−ヘキサメチレントリイソシアネート、ビシクロヘプタントリイソシアネート、ならびにこれらの変性体または誘導体等の各種イソシアネートが用いられる。
【００１５】
市販品では、例えばタケネートＤ−１０２、タケネートＤ−１０３、タケネートＤ−１０４、タケネートＤ−１０３Ｈ、タケネートＤ−１０４Ｎ、タケネートＤ−１０６Ｎ、タケネートＤ−１１０Ｎ、タケネートＤ−１２０Ｎ、タケネートＤ−２０２、タケネートＤ−２０４、タケネートＤ−２１５、タケネートＤ−２１７、タケネートＤ−２１２Ｍ６、タケネートＤ−１６５ＮＣＸ、タケネートＤ−１７０Ｎ、タケネートＤ−１８１Ｎ、スタフィロイドＴＤＨ１０３、１１３、７０３（以上、武田薬品工社製）などがある。
【００１６】
受像層を硬化層にするには、受像層中にイソシアネートを含有させて、樹脂バインダーを熱硬化させることで、受像層のバインダーの一部又は、全てを硬化樹脂とした層を形成する。このことにより、従来の受像層よりも硬い層となる。
【００１７】
前記受像層の樹脂バインダー中におけるイソシアネートの含有量は２０重量％以上５０重量％以下であることが好ましい。イソシアネートの含有量が前記範囲未満の場合、受像層が熱により軟化しやすくなり、中間受像紙と合わせて熱プレスしたときに中間受像紙の表面凹凸が転写されやすく、得られた転写画像の光沢性が下がる可能性がある。一方、前記範囲を超えると、受像層の昇華性染料の受容性が低下するため、画像の濃度が下がる。
【００１８】
昇華用受像シートの受像層は、疎水性の樹脂で形成されるため、この受像層に染着された画像は、耐水性が高いものである。
【００１９】
さらに、前記受像層には粒子、オイル、ＵＶ吸収剤、光安定化剤、酸化防止剤など、公知の添加剤を使用することができる。中でもＵＶ吸収剤と光安定化剤を併用すると、転写した画像の耐光性が向上する。
【００２０】
前記ＵＶ吸収剤としてはサリチル酸系、ベンゾフェノン系、ベンゾトリアゾール系、シアノアクリレート系等の紫外線吸収剤が挙げられ、更に具体的には、フェニルサリシレート、Ｐ−オクチルフェニル−サリシレート、Ｐ−ｔ−ブチルフェニルサリシレート、２，４−ジヒドロキシベンゾフェノン、２−ヒドロキシ−４−メトキシベンゾフェノン、２，２’−ジヒドロキシ−４−メトキシ−ベンゾフェノン、２，２’−ジヒドロキシ−４，４’−ジメトキシベンゾフェノン、２，２’−ジヒドロキシ−４，４’−ジメトキシ−５−スルホンベンゾフェノン、２−ヒドロキシ−４−ｎ−オクトキシベンゾフェノン、４−ドデシロキシ−２−ヒドロキシベンゾフェノン、２−（２’−ヒドロキシ−３’，５’−ジ−ｔ−ブチル−フェニル）−ベンゾトリアゾール、２−（２’−ヒドロキシ−３’−ｔ−ブチル−５’−メチル−フェニル）−５−クロロベンゾトリアゾール、２−（２’−ヒドロキシ−３’，５’−ジ−ｔ−ブチル−フェニル）−５−クロロベンゾトリアゾール、２−（２’−ヒドロキシ−４’−ｎ−オクトキシフェニル）ベンゾトリアゾール、エチル−２−シアノ−３，３−ジフェニルアクリレート等が挙げられる。また、ポリマータイプのＵＶ吸収剤であれば、経時によるブロッキングやブリード等の問題が発生しにくくより好ましい。ポリマータイプのＵＶ吸収剤としては例えば、［２−ヒドロキシ−４−（メタクリロイルオキシエトキシ）ベンゾフェノン］−メタクリル酸メチル共重合体、［２−ヒドロキシ−４−（メタクリロイルオキシメトキシ）ベンゾフェノン］−メタクリル酸メチル共重合体、［２−ヒドロキシ−４−（メタクリロイルオキシオクトキシ）ベンゾフェノン］−メタクリル酸メチル共重合体、［２−ヒドロキシ−４−（メタクリロイルオキシドデシロキシ）ベンゾフェノン］−メタクリル酸メチル共重合体、［２−ヒドロキシ−４−（メタクリロイルオキシベンジロキシ）ベンゾフェノン］−メタクリル酸メチル共重合体、［２，２′−ジヒドロキシ−４−（メタクリロイルオキシエトキシ）ベンゾフェノン］−メタクリル酸メチル共重合体、［２，２′−ジヒドロキシ−４−（メタクリロイルオキシメトキシ）ベンゾフェノン］−メタクリル酸メチル共重合体、［２，２′−ジヒドロキシ−４−（メタクリロイルオキシオクトキシ）ベンゾフェノン］−メタクリル酸メチル共重合体、［２，２′−ジヒドロキシ−４−（メタクリロイルオキシベンジロキシ）ベンゾフェノン］−メタクリル酸メチル共重合体、［２，２′−ジヒドロキシ−４−（メタクリロイルオキシドデシロキシ）ベンゾフェノン］−メタクリル酸メチル共重合体、［２，２′，４−トリヒドロキシ−４′−（メタクリロイルオキシエトキシ）ベンゾフェノン］−メタクリル酸メチル共重合体、［２，２′，４−トリヒドロキシ−４′−（メタクリロイルオキシメトキシ）ベンゾフェノン］−メタクリル酸メチル共重合体、［２，２′，４−トリヒドロキシ−４′−（メタクリロイルオキシオクトキシ）ベンゾフェノン］−メタクリル酸メチル共重合体、［２，２′，４−トリヒドロキシ−４′−（メタクリロイルオキシドデシロキシ）ベンゾフェノン］−メタクリル酸メチル共重合体、［２，２′，４−トリヒドロキシ−４′−（メタクリロイルオキシベンジロキシ）ベンゾフェノン］−メタクリル酸メチル共重合体、［４−ヒドロキシ−４′−（メタクリロイルオキシエトキシ）ベンゾフェノン］−メタクリル酸メチル共重合体、［４−ヒドロキシ−４′−（メタクリロイルオキシメトキシ）ベンゾフェノン］−メタクリル酸メチル共重合体、［４−ヒドロキシ−４′−（メタクリロイルオキシオクトキシ）ベンゾフェノン］−メタクリル酸メチル共重合体、［４−ヒドロキシ−４′−（メタクリロイルオキシドデシロキシ）ベンゾフェノン］−メタクリル酸メチル共重合体、［４−ヒドロキシ−４′−（メタクリロイルオキシベンジロキシ）ベンゾフェノン］−メタクリル酸メチル共重合体、［２−ヒドロキシ−４′−メチル−４−（メタクリロイルオキシエトキシ）ベンゾフェノン］−メタクリル酸メチル共重合体、［２−ヒドロキシ−４′−メチル−４−（メタクリロイルオキシメトキシ）ベンゾフェノン］−メタクリル酸メチル共重合体、［２−ヒドロキシ−４′−メチル−４−（メタクリロイルオキシオクトキシ）ベンゾフェノン］−メタクリル酸メチル共重合体、［２−ヒドロキシ−４′−メチル−４−（メタクリロイルオキシドデシロキシ）ベンゾフェノン］−メタクリル酸メチル共重合体、［２−ヒドロキシ−４′−メチル−４−（メタクリロイルオキシベンジロキシ）ベンゾフェノン］−メタクリル酸メチル共重合体、［２−（２′−ヒドロキシ−４′−メタクリロイルオキシエトキシ）ベンゾトリアゾール］−メタクリル酸メチル共重合体、［２−（２′−ヒドロキシ−４′−メタクリロイルオキシエトキシ）−５−クロロベンゾトリアゾール］−メタクリル酸メチル共重合体などが挙げられる。なかでもベンゾトリアゾール系ＵＶ吸収剤が耐光性の面では最も効果的である。
【００２１】
一方、光安定化剤としてはＨＡＬＳ（ヒンダードアミン系光安定化剤）が好ましい。ＨＡＬＳの例としては、ビス（２，２，６，６−テトラメチル−４−ピペリジル）セバケート（三共製：ＳＡＮＯＬ  ＬＳ７７０）、ビス（１，２，２，６，６−ペンタメチル−４−ピペリジル）セバケート（三共製：ＳＡＮＯＬ  ＬＳ７６５）、１−｛２−〔３−（３，５−ジ−ｔ−ブチル−４−ヒドロキシフェニル）プロピオニルオキシ〕エチル｝−４−〔３−（３，５−ジ−ｔ−ブチル−４−ヒドロキシフェニル）プロピオニルオキシ〕−２，２，６，６−テトラメチルピペリジン（三共製：ＳＡＮＯＬ  ＬＳ２６２６）、４−ベンゾイルオキシ−２，２，６，６−テトラメチルピペリジン（三共製：ＳＡＮＯＬ  ＬＳ７４４）、８−アセチル−３−ドデシル−７，７，９，９−テトラメチル−１，３，８−トリアザスピロ〔４，５〕デカン−２，４−ジオン（三共製：ＳＡＮＯＬ  ＬＳ４４０）、２−（３，５−ジ−ｔ−ブチル−４−ヒドロキシベンジル）−２−ｎ−ブチルマロン酸ビス（１，２，２，６，６−ペンタメチル−４−ピペリジル）（チバガイギー製：ＴＩＮＵＶＩＮ  １４４）、コハク酸ビス（２，２，６，６−テトラメチル−４−ピペリジニル）エステル（チバガイギー製：ＴＩＮＵＶＩＮ  ７８０ＦＦ）、コハク酸ジメチルと１−（２−ヒドロキシエチル）−４−ヒドロキシ−２，２，６，６−テトラメチルピペリジンの重縮合物（チバガイギー製：ＴＩＮＵＶＩＮ６２２ＬＤ）、ポリ｛〔６−（１，１，３，３−テトラメチルブチル）アミノ−１，３，５−トリアジン−２，４−ジイル〕〔（２，２，６，６−テトラメチル−４−ピペリジル）イミノ〕ヘキサメチレン〔（２，２，６，６−テトラメチル−４−ピペリジル）イミノ〕｝（チバガイギー製：ＣＨＩＭＡＳＳＯＲＢ  ９４４ＬＤ）、Ｎ，Ｎ−ビス（３−アミノプロピル）エチレンジアミンと２，４−ビス〔Ｎ−ブチル−Ｎ−（１，２，２，６，６−ペンタメチル−４−ピペリジル）アミノ〕−６−クロロ−１，３，５−トリアジンの重縮合物（チバガイギー製：ＣＨＩＭＡＳＳＯＲＢ  １１９ＦＬ）、ＨＡ−７０Ｇ（三共製）、アデカスタブ  ＬＡ−５２、アデカスタブ  ＬＡ−５７、アデカスタブ  ＬＡ−６２、アデカスタブ  ＬＡ−６７、アデカスタブ  ＬＡ−６３、アデカスタブ  ＬＡ−６８、アデカスタブ  ＬＡ−８２、アデカスタブ  ＬＡ−８７（いずれも旭電化工業製）などが挙げられる。
【００２２】
本発明で最も好ましいＵＶ吸収剤と光安定化剤の組み合わせは、ベンゾトリアゾール系ＵＶ吸収剤とＨＡＬＳの併用であり、受像層におけるこれらの含有量は両方を併せて２０重量％以上５０重量％以下であることが好ましい。前記範囲未満では耐光性に対する効果が低く、前記範囲を超えると昇華性染料の染着量が低下し、濃度低下につながる。
【００２３】
また、ＵＶ吸収剤とＨＡＬＳの混合比は１／１〜２／１であることが好ましい。前記範囲よりもＵＶ吸収剤が多いとＨＡＬＳとの併用効果が薄れ、耐光性が低下する。一方、前記範囲よりもＨＡＬＳが多いとブロッキングが起こりやすくなる。
【００２４】
中間受像紙に形成された画像を、熱転写受像シートとを重ね合わせて、熱圧する方法は、熱プレス方法、加熱ロール方法があるが、いずれの方法を用いても良い。熱プレス方法で行う場合であれば、加熱温度は、１００〜１８０℃、加熱時間は、０．５〜５分間、圧力０．５〜５Ｎ／ｃｍ２の範囲が好ましい。
【００２５】
【実施例】次に本発明の実施例を挙げ、本発明を具体的に説明する。
（実施例１）
基材として１００μｍの白ＰＥＴ（東レ製  Ｅ２０）の片面に以下の組成物１からなるインク受像層塗工液をバーコーター法にて塗布、乾燥後、１００℃、６０分間、加熱処理して、乾燥塗布量１０ｇ／ｍ２となるように受像層を形成し、熱転写受像シートを得た。
組成物１
ダイアロマーＳＰ２１０５（大日精化製シリコン−ウレタン溶液共重合体）  ４１重量部（固形分）
タケネートＤ１７２Ｎ（武田薬品製イソシアネート溶液）  １４重量部（固形分）
Ｖｉｏｓｏｒｂ５２０（共同薬品製ベンゾトリアゾール系ＵＶ吸収剤  ２５重量部
チヌビン１２３（チバスペシャリティケミカル製ＨＡＬＳ）  ２０重量部
ＭＥＫ    ２００重量部
バインダー中のイソシアネートの含有量は、２５重量％である。
【００２６】
（実施例２）
組成物１を組成物２に変えた以外は実施例１と同様にして受像層を形成した。
組成物２
ダイアロマーＳＰ２１０５（大日精化製シリコン−ウレタン共重合体溶液）  ４２重量部（固形分）
タケネートＤ１７２Ｎ（武田薬品製イソシアネート溶液）  ３３重量部（固形分）
Ｖｉｏｓｏｒｂ５２０（共同薬品製ベンゾトリアゾール系ＵＶ吸収剤  １６重量部
チヌビン１２３（チバスペシャリティケミカル製ＨＡＬＳ）  ９重量部
ＭＥＫ    ２００重量部
バインダー中のイソシアネートの含有量は、４４重量％である。
【００２７】
（比較例１）
組成物１を組成物３に変えた以外は実施例１と同様にして受像層を形成した。
組成物３
ダイアロマーＳＰ２１０５（大日精化製シリコン−ウレタン共重合体溶液）  １００重量部（固形分）
（比較例２）
組成物１を組成物４に変えた以外は実施例１と同様にして受像層を形成した。
組成物４
ダイアロマーＳＰ７１２（大日精化製シリコン−ブチラール共重合体溶液）  ４１重量部（固形分）
タケネートＤ１７２Ｎ（武田薬品製イソシアネート溶液）  １４重量部（固形分）
Ｖｉｏｓｏｒｂ５２０（共同薬品製ベンゾトリアゾール系ＵＶ吸収剤  ２５重量部
チヌビン１２３（チバスペシャリティケミカル製ＨＡＬＳ）  ２０重量部
ＭＥＫ    ２００重量部
バインダー中のイソシアネートの含有量は、２５重量％である。
【００２８】
（比較例３）
組成物１を組成物５に変えた以外は実施例１と同様にして受像層を形成した。
組成物５
バイロンＵＲ８２００（東洋紡製ポリエステル−ウレタン共重合体）  ５５重量部（固形分）
タケネートＤ１７２Ｎ（武田薬品製イソシアネート溶液）  ４５重量部（固形分）
ＭＥＫ／トルエン＝１／１                              ２００重量部
バインダー中のイソシアネートの含有量は、４５重量％である。
【００２９】
以上の様にして得られた熱転写受像シートを用いて以下に示す性能評価を実施した。
昇華性染料（シアン色）をインクカセットに充填した後、ＥＰＳＯＮ製インクジェットプリンターＰＭ９００Ｃにて紙ベースの中間受像紙（インクジェット用普通紙）にベタ印字を行う。
印画部を５０ｍｍ×５０ｍｍに切り取り、中間受像紙の印画面と前記熱転写受像シートの受像面を相対するように重ね合わせ、太陽精機製熱プレス機ＴＰ−６００Ａにて１５０℃、３分間、圧力２．４５Ｎ／ｃｍ２で熱プレスする。その後室温まで冷却して中間受像紙を剥離する。
▲１▼転写後の熱転写受像シートの画像部分の表面光沢度（６０゜）を村上色彩研究所製ディジタル光沢計で測定する。
▲２▼つぎに転写画像の青色の反射ＯＤ値をグレタグマクベス製反射濃度計ＲＤ−９１８にて測定する。
▲３▼さらにこの転写部分を切り取り、スガ試験器製カーボンアークフェードメーターで５０ｈｒｓ．紫外光を照射し、照射後の青色の反射ＯＤ値を先程と同様にして測定する。
【００３０】
測定結果は、表１の通りであった。
表１
2004237536.tif 000002
【００３１】
比較例３は中間受像紙と熱転写受像シートが熱プレスにより貼りついてしまい、剥離できなかった。
【００３２】
実施例１，２の印画物の光沢度は、十分高いもので、反射ＯＤ値も高く、紫外光照射をしても反射ＯＤ値には、大きな低下は見られない。比較例１は、受像層が硬化層ではないため、光沢が低下している。また、ＵＶ吸収剤とＨＡＬＳを含有していないので、紫外光照射により反射ＯＤ値の低下が見られる。比較例２は、受像層の主材としてシリコン−ブチラール共重合体を用いているために、反射ＯＤ値が実用範囲外の低い値となっている。
【００３３】
【発明の効果】
本発明によれば、耐水性、耐光性が高く、かつ、画像の光沢性が高い高品位な印画物が得られる。